СПОСОБ ТЕРМОМЕХАНИЧЕСКОЙ ОБРАБОТКИ ТИТАНОВЫХ СПЛАВОВ

1. Способ термомеханической обработки титановых сплавов, включающий многократные нагревы до температуры выше или ниже температуры полиморфного превращения и деформации, отличающийся тем, что термомеханическую обработку проводят в одиннадцать стадий, при этом
пп
пп
,
на первой стадии осуществляют нагрев до температуры (Т+230÷Т+270)°Сдеформацию со степенью 50-90%;
пп
пп
,
на второй стадии - нагрев до температуры (Т-20÷Т-40)°Сдеформацию со степенью 30-60%;
пп
пп
,
на третьей стадии - нагрев до температуры (Т+60÷Т+160)°Сдеформацию со степенью 40-70%;
пп
пп
на четвертой стадии - нагрев до температуры (Т-20÷Т-40)°С, деформацию со степенью 30-60%;
пп
пп
на пятой стадии - нагрев до температуры (Т+60÷Т+150)°С, деформацию со степенью 40-60%;
пп
пп
на шестой стадии - нагрев до температуры (Т-10÷Т-40)°С, деформацию со степенью 40-70%;
пп
пп
на седьмой стадии - нагрев до температуры (Т-40÷Т+200)°С, деформацию со степенью 65-95%;
пп
пп
на восьмой стадии - нагрев до температуры (Т-100÷Т-160)°С, деформацию со степенью 40-70%;
пп
пп
на девятой стадии - нагрев до температуры (Т-100÷Т-160)°С, деформацию со степенью 20-50%;
пп
пп
на десятой стадии - нагрев до температуры (Т-100÷Т-160)°С, деформацию со степенью 15-40%;
пп
пп
пп
на одиннадцатой стадии - нагрев до температуры (Т-150÷Т-190)°С, деформацию со степенью 2-5%, где Т - температура полиморфного превращения;
с третьей по десятую стадию направление деформации на 90° изменяют на каждой стадии от трех до семи раз.